(57)【要約】  ２００℃より高い融点を有する非晶質ポリエチレンテレフタレートを含んでなるヒートシール可能な層、感圧接着剤および感圧接着剤を封入する少なくとも１層の結合層を含んでなる多層構造が開示される。この構造は、感圧接着剤を分解することなく共押出成形可能である。また、この構造を含んでなる再閉鎖可能な包装、およびそのような構造を製造する方法が開示される。【特許請求の範囲】
【請求項１】
ヒートシール可能な層、感圧接着剤層、結合層、構造層、そして任意選択的に（ｅ）追加的な結合層を含んでなる多層構造であって、
前記ヒートシール可能な層が、２００℃より高い溶融温度を有する半芳香族ポリエチレンテレフタレートである非晶質ポリエチレンテレフタレートを含んでなり、
前記感圧接着剤層が、前記多層構造が約１１Ｎ／ｃｍ以下の剥離力を受ける場合の凝集破壊によって特徴づけられ、前記ヒートシール可能な層と前記結合層との間に配置される感圧接着剤を含んでなり、
前記結合層が、約８０〜約１２０℃の溶融温度を有するポリマー組成物を含んでなり、前記結合層の一表面が前記感圧接着剤層と直接接触し、そして前記結合層の他の表面が前記構造層と直接接触し、
前記構造層が、エチレンホモポリマー、エチレンα−オレフィンコポリマー、プロピレンホモポリマー、プロピレンα−オレフィンコポリマー、ポリエチレンテレフタレート、金属化ポリエチレンテレフタレート、配向ポリプロピレン、配向ポリアミド、ポリ塩化ビニル、ポリアクリロニトリル、紙、箔、不織布またはそれらの組み合わせを含んでなり、そして前記ヒートシール可能な層または前記構造層の組成物の少なくとも一方が、前記感圧接着剤の分解温度より著しく高い融点を有し、そして
存在する場合、前記追加的な結合層の一表面が前記ヒートシール可能な層と直接接触し、そして前記追加的な結合層の他の表面が前記感圧接着剤層と直接接触する、多層構造。
【請求項２】
前記感圧接着剤が、少なくとも１種のスチレンモノマーとエチレン、プロピレン、イソプレン、ブタジエンまたはブチレンから選択される少なくとも１種の他のコモノマーとから形成される、４５〜８５重量％の少なくとも１種のスチレンブロックコポリマー、および１５〜５５重量％の少なくとも１種の相溶性粘着性樹脂のブレンドを含んでなり、そして
前記スチレンブロックコポリマーが、直鎖、放射状もしくは星型のジブロック、トリブロックまたはマルチブロックである構造を有し、中間体ブロックが少なくとも１種の他のコモノマーからなる、請求項１に記載の多層構造。
【請求項３】
前記スチレンブロックコポリマーが、前記ポリマー中に約１０〜３５重量％のスチレン相、および前記ポリマー中に３０重量％より多いジブロックを含んでなる、請求項２に記載の多層構造。
【請求項４】
前記相溶性粘着性樹脂が、ロジンまたはその誘導体、ポリテルペン、テルペンフェノール樹脂またはそれらの誘導体、または脂肪族もしくは芳香族カットまたはこれらのカットのブレンド由来の水素化されていてもよいポリマーから選択される樹脂または樹脂のブレンドを含んでなり、ＥＮ  １２３８規格に従って測定された５〜１５０℃、好ましくは８０〜１４０℃の軟化点を有する、請求項２または３に記載の多層構造。
【請求項５】
前記感圧接着剤組成物が押出成形可能であり、そして−２０〜４０℃において、弾性係数Ｇ’＜５×１０5Ｐａ（Ｄａｈｌｑｕｉｓｔ基準）を有する、請求項１、２、３または４に記載の多層構造。
【請求項６】
約８０〜約１２０℃の溶融温度を有するポリマー組成物を含んでなる、前記追加的な結合層をさらに含んでなる、請求項１、２、３、４または５に記載の多層構造。
【請求項７】
前記結合層または前記追加的な結合層が、エチレン／アクリル酸アルキルコポリマーのコポリマーを含んでなる、請求項１、２、３、４、５または６に記載の多層構造。
【請求項８】
前記多層が、ＡＰＥＴ／ＰＳＡ／ＥＭＡ／ＬＤＰＥ；ＡＰＥＴ／ＰＳＡ／ＥＭＡ／ＨＤＰＥ；ＡＰＥＴ／ＰＳＡ／ＥＶＡ／ＬＤＰＥ；ＡＰＥＴ／ＰＳＡ／ＥＶＡ／ＨＤＰＥ；ＡＰＥＴ／ＰＳＡ／ＬＤＰＥ；ＡＰＥＴ／ＰＳＡ／ＨＤＰＥ；ＡＰＥＴ／ＥＭＡ／ＰＳＡ／ＥＭＡ／ＬＤＰＥ；ＡＰＥＴ／ＥＭＡ／ＰＳＡ／ＥＭＡ／ＨＤＰＥ；二軸配向ポリエステル／ＥＭＡ／ＰＳＡ／ＡＰＥＴ；二軸配向ポリエステル／ＥＭＡ／ＰＳＡ／ＥＭＡ／ＡＰＥＴ；金属化ＰＥＴ／イオノマー／ＰＳＡ／ＡＰＥＴ；金属化ＰＥＴ／ＥＥＡ／ＰＳＡ／ＡＰＥＴ；二軸配向ＰＰ／ＥＭＡ／ＰＳＡ／ＡＰＥＴ；二軸配向ＰＰ／ＥＢＡ／ＰＳＡ／ＡＰＥＴ；箔／イオノマー／ＰＳＡ／ＡＰＥＴ；紙／ＥＭＡ／ＰＳＡ／ＡＰＥＴ；厚紙／ＥＭＡ／ＰＳＡ／ＡＰＥＴ；紙／グラフトコポリマー／ＰＳＡ／ＡＰＥＴ；およびポリアミド／ＥＭＡＭＥ＋ＥＭＡブレンド／ＰＳＡ／ＡＰＥＴからなる群から選択され、
ＡＰＥＴは非晶質ポリエチレンテレフタレートであり、ＰＡＳは感圧接着剤であり、ＬＤＰＥは直鎖低密度ポリエチレンであり、ＥＭＡはエチレンアクリル酸メチルコポリマーであり、ＨＤＰＥは高密度ポリエチレンであり、ＥＶＡはエチレン酢酸ビニルコポリマーであり、ＥＬＥＡはエチレン酸コポリマーであり、ＥＢＡはエチレンアクリル酸ブチルコポリマーであり、そしてＥＭＡＭＥは共重合エチレンマレイン酸モノエステルコポリマーである、請求項１〜７のいずれか一項に記載の多層構造。
【請求項９】
多層構造を含んでなるか、またはそれから製造される再閉鎖可能な包装であって、
前記多層構造が、請求項１〜８のいずれか一項で特徴づけられ、そして
（１）前記包装が最初に開封される時に、前記感圧接着剤が分離領域の表面上に現れるような様式で、前記多層構造が手で容易に剥離されること、および（２）前記包装が、単純に手による圧力によって前記分離領域において前記多層構造を再位置付けすることによって再閉鎖されることを特徴とする、再閉鎖可能な包装。
【請求項１０】
包装の周辺部にロックアップ周辺部シールを提供するための折りたたみおよびヒートシーリングの組み合わせによって多層構造から製造されるポーチまたはバッグである請求項９に記載の再閉鎖可能な包装であって、
前記多層構造の前記ヒートシール可能な層の一部が、前記多層構造の前記ヒートシール可能な層の他の部分に密封されて、シール領域を形成し、そして
前記シール領域が、前記感圧接着剤層の凝集強度より高い引裂強度を有し、それによって、前記シール領域に隣接する領域上で前記感圧接着剤層の一部が暴露され、それによって、前記シール領域上で前記感圧接着剤層の部分を押圧することによって前記包装を再閉鎖することが可能となる、再閉鎖可能な包装。
【請求項１１】
蓋フィルム、および開口部が提供される容器である前記多層構造を含んでなる請求項９に記載の再閉鎖可能な包装であって、
前記多層構造の前記ヒートシール可能な層の一部が、前記開口部の端部にビーズとして密封され、そして前記多層構造と前記開口部の前記端部との間の前記シールがシール領域を形成し、
前記シール領域が、前記シーラント層と前記感圧接着剤層との間の凝集強度より高い引裂強度を有し、それによって、前記シール領域に隣接する領域上で前記感圧接着剤層の一部が暴露され、それによって、前記シール領域上で前記感圧接着剤層の部分を押圧することによって前記包装を再閉鎖することが可能となり、そして
ボトル、ジャーまたは熱形成トレイ、ボウル、タブの形態である、再閉鎖可能な包装。
【請求項１２】
別々の押出成形機で、（ａ）２００℃より高い溶融温度を有する非晶質ポリエチレンテレフタレートを含んでなる第１の組成物、（ｂ）感圧接着剤を含んでなる組成物、および（ｃ）約８０〜約１２０℃の溶融温度を有するポリマー組成物を含んでなる結合層組成物を溶解押出成形し、層（ａ）、層（ｂ）および層（ｃ）の別々の溶融流を提供する工程と、
順番に、非晶質ポリエチレンテレフタレート層、感圧接着剤層および結合層を含んでなる多層構造を製造する工程と、
前記多層構造を構造層上へ積層する工程と
を含んでなる方法であって、前記感圧接着剤層、前記結合層および前記構造層のそれぞれは請求項１〜１０のいずれか一項で特徴づけられたものと同一であり、そして前記積層が、接着ラミネーションによって、または押出成形ラミネーションによって実行される方法。
【請求項１３】
前記製造工程が、前記（ａ）、（ｂ）および（ｃ）の溶融流を一組の環状ダイに通して、層（ｂ）が層（ａ）と層（ｃ）との間に配置され、層（ａ）は内部層であり、そして（ｃ）の層は前記バブルの外部層である多層管状バブル層を提供する工程と、流体を吹き込むことによって半径方向で前記バブルを膨張させ、そして軸方向で前記バブルを引き延ばす工程と、前記バブルを冷却して、多層管状フィルムを提供する工程とによって実行され、そして
前記積層工程が、前記多層管状フィルムの前記層（ｃ）を構造層に積層して、前記多層構造を製造する工程によって実行される、請求項１２に記載の方法。
【請求項１４】
前記溶融押出成形工程が、別々の押出成形機で、（ａ）２００℃より高い溶融温度を有する非晶質ポリエチレンテレフタレートを含んでなる第１の組成物、（ｂ）感圧接着剤を含んでなる組成物、（ｃ）約８０〜約１２０℃の溶融温度を有するポリマー組成物を含んでなる結合層組成物、および任意選択的に（ｄ）約８０〜約１２０℃の溶融温度を有するポリマー組成物を含んでなる追加的な結合層組成物を押出成形させて、（ａ）、（ｂ）、（ｃ）、そして存在する場合は（ｄ）の溶融流を提供する工程であって、前記（ａ）または（ｃ）の組成物の少なくとも一方が、前記感圧接着剤の分解温度より著しく高い融点を有する工程によって実行され、
前記製造工程が、前記（ａ）、（ｂ）、（ｃ）および（ｄ）の溶融流を、層（ｂ）が層（ａ）と層（ｃ）との間に配置され、そして層（ｄ）が層（ａ）と層（ｂ）との間に配置される多層流に組み合わせる工程と、前記多層流をスロットダイに通して、多層溶融カーテンを提供する工程と、前記多層溶融カーテンを、構造層と接触させて、前記構造層上に多層コーティングを提供する工程と、前記多層コーティングを冷却して、前記コーティングを凝固させ、そしてコーティングされた多層構造を提供する工程とによって実行され、そして
前記積層工程が、前記多層溶融流の前記層（ｃ）を前記構造層に積層して、前記多層構造を製造する工程によって実行される、請求項１２に記載の方法。
【請求項１５】
包装フィルムまたはシート用の、請求項１〜８のいずれか一項で特徴づけられた多層構造の使用。
【発明の詳細な説明】
【技術分野】
【０００１】
本発明は、容易に開封および再閉鎖され得る包装での使用に適切である、熱共押出成形可能な感圧接着剤を含んでなる多層フィルム、および低い溶融加工温度を有する熱可塑性組成物を、著しくより高い溶融加工温度を有する異なる熱可塑性組成物と共押出成形する方法に関する。
【背景技術】
【０００２】
熱可塑性ポリマーの層を含んでなる可撓性包装材料は、食品を含む様々な製品を包装するために使用される。例えば、シリアル、ポテトチップスおよび他のスナック食品がそのような材料に包装される。包装は、加熱されたシーリング顎体によって包装材料がそれ自体に密封される包装機において形成される。しかしながら、通常、包装の上方で、ヒートシールの一方を引き離すことによって包装を開封する時に、ヒートシールは圧力ならびに熱が適用されなければ再密封不可能である。
【０００３】
このことは、包装の全内容物を一度に使用したくない消費者にとって問題であり得る。内容物の一部分を取り出すために容器を開封した後、消費者は、容易かつ効果的に容器を再密封することが可能であることを望み得る。例えば、食品の場合、消費者は、その新鮮さまたは美味しさを保持するため、未消費の食品を含有する包装を再密封することが可能であることを望み得る。したがって、容易な開封と、その内容物の一部分を取り出した後の容器の有効かつ単純な再密封を可能にする容器用のシーリング構造が必要とされている。
【０００４】
この必要を満たすために、再密封可能または再閉鎖可能な包装が開発されている。この種類の包装において、接着剤は、一旦包装が最終消費者によって開封された場合、再閉鎖および再開封の品質が接着剤の性能次第である限り、必須の役割を果たす。感圧接着剤は、周囲温度で粘着性のまま残り、そして手による圧力によって単に基材または構造層に接着することができる。この特性は、包装を製造および充填するための加工の間にマスクされない限り、ＰＳＡが多くの表面に付着することを意味する。
【０００５】
再閉鎖可能な包装は、感圧接着剤（ＰＳＡ）が、ヒートシール可能な材料の層と、基材または構造層との間に配置される多層フィルムを組み込んでもよい。
【０００６】
再閉鎖可能な包装を調製するため、フィルムのヒートシール可能な層の一部を、容器またはヒートシール可能な層の他の部分に接触させ、そしてそれにヒートシールする。包装が最初に開封された時、シーラント材料はヒートシールの領域で分裂し、それによってＰＳＡが暴露される。包装は、ヒートシール領域で包装に接着するＰＳＡへの圧力のみの適用によって再閉鎖可能である。
【０００７】
例えば、欧州特許第０１６０９７５号明細書は、再閉鎖可能な包装用のヒートシールまたはコールドシール可能な多層シートを開示する。米国特許第５０８９３２０号明細書は、共押出成形または共押出成形コーティングによって得られる再閉鎖可能な包装用の多層膜に関する。
【０００８】
英国特許第２３１９７４６号明細書は、１枚が熱形成後に容器として役立ち、もう１枚が第１のフィルムの外形の周囲でヒートシールされることが意図される蓋として役立ち、そしてエラストマーおよび粘着性樹脂からなるＰＳＡ型接着剤の層を含有する、２枚のフィルムを開示する。２枚のフィルムのためのシーリング層は、例えば、Ｅ．Ｉ．ｄｕ  Ｐｏｎｔ  ｄｅ  Ｎｅｍｏｕｒｓ  ＆  Ｃｏｍｐａｎｙ，Ｗｉｌｍｉｎｇｔｏｎ，Ｄｅｌａｗａｒｅ（ＤｕＰｏｎｔ）から商品名ＳＵＲＬＹＮ（登録商標）で入手可能である、イオノマーであることができる。
【０００９】
米国特許第６３０２２９０号明細書、同第６５１１７２３号明細書および同第６７７７０５０号明細書は、再閉鎖可能な包装用の適切なフィルムおよび包装を開示する。フィルムのいくつかは、バブルの内層としてのＰＳＡ、およびヒートシール可能な層として適切な外層によるインフレーションフィルム共押出成形と、それに続いて、バブルを崩壊させ、ヒートシール可能な材料の２枚の層の間でＰＳＡを封入することによって得られる。このプロセスでは、必然的にフィルムが対称形の構造に限定されるか、または適切な包装フィルムを提供するために、対称形の構造を他の層にラミネートする追加的な工程が必要とされる。バブル崩壊技術によって調製された構造ポリオレフィン／ＰＳＡ／ポリオレフィンを含んでなるフィルムは、二軸配向ポリエチレンテレフタレート（ｂｏＰＥＴ）または二軸配向ポリプロピレン（ｂｏＰＰ）に接着してラミネートされてもよい。
【００１０】
再閉鎖可能な包装に関する従来のフィルムは、シーラント層がポリオレフィン（例えば、低密度ポリエチレン（ＬＤＰＥ）もしくは高密度ポリエチレン（ＨＤＰＥ）またはメタロセンポリエチレン（ｍＰＥ；メタロセン触媒作用によって製造されるＰＥ））、あるいはイオノマーを含んでなるものに限定されていた。これらの材料は、それらの溶融加工温度のため、ＰＳＡとともに共押出成形が容易に可能であることから、そしてそれらが包装において最も一般に使用されるシール層であるため、使用されてきた。
【００１１】
しかしながら、ポリオレフィンの使用には、ポリエチレンテレフタレート（ＰＥＴ）など他の包装材料への限定された接着性を含む欠点がある。それらは、それらの高い破断点伸びのため、最初の包装の開封時に糸引き（ｓｔｒｉｎｇｉｎｇ）を示し得る。糸引きは、フィルムが剥離された時にシール界面から引き離されるシーラント層の長いフィラメントの形成である。
【００１２】
ヒートシール層としての非晶質ポリエチレンテレフタレート（ＡＰＥＴ）は、ＰＥＴに対する良好な接着性を有する。しかしながら、ＡＰＥＴの最小溶融加工温度が２５０℃より高く（典型的なＡＰＥＴは約２２５℃で溶融する）、そして分解を防ぐためのＰＳＡの最大溶融加工温度は１８０℃であるため、ＰＥＴと接触するＰＳＡの共押出成形は非常に難しい。
【００１３】
ＰＥＴに密封するための再閉鎖可能な蓋は、最初にｂｏＰＥＴ上でＰＳＡをコーティングし、次いで、ロールにおいてブロック化することを防ぐための保護膜を適用することによって製造されている。第２の工程において、構造は、結合／ＡＰＥＴによって共押出成形コーティングされるが、結合樹脂は高い破断点伸びを有する。また、これらのフィルムの費用は、フィルムを調製するために２つの工程が必要であるため高い。
【００１４】
米国特許第７４２２７８２号明細書は、第１の表面および反対側の第２の表面を有する少なくとも１つの層のポリマーの第１の層であって、ヒートシール可能な非水溶性脂肪族ポリエステルを含んでなる層と；第１の表面および反対側の第２の表面を有し、感圧接着剤を含んでなるポリマーの第２の層であって、第２の表面がポリマーの第１の層の第１の表面と接触しており、そしてその間で剥離可能な／再封着可能な結合を形成する層と；ポリマーの第２の層の第１の表面と接触する第３の層とを含んでなる、包装用途で使用するために適切な多層フィルムを主張する。ポリ乳酸（ＰＬＡ）などの脂肪族ポリエステルは１８０℃より低い溶融温度を有するため、ＰＳＡの最大溶融加工温度より少し高い２００℃未満の溶融温度で共押出成形可能である。
【００１５】
米国特許第７６２２１７６号明細書は、再閉鎖可能な包装および多層膜に適切な、分離可能かつ密封可能な層と複合化可能な層との間で配置される熱押出成形可能なＰＳＡを開示する。このフィルムにおいて、密封可能な層および複合化可能な層は、ポリエステルを含まない材料に限定されている。最終包装機械的特性、バリア特性、印刷特性などを与えるため、非密封可能な層に３層フィルムがラミネートされてもよい。
【発明の概要】
【発明が解決しようとする課題】
【００１６】
したがって、破断点伸びの低下および／またはＰＥＴなどの包装材料に対するより良好な接着性などの改善された特性を有する再閉鎖可能な包装において有用なフィルムが必要とされている。望ましくは、それらは単一工程のみが関与する共押出成形プロセスによって調製される。
【課題を解決するための手段】
【００１７】
本発明は、（ａ）ヒートシール可能な層、（ｂ）ＰＳＡ層、（ｃ）結合層、（ｄ）構造層、そして任意に（ｅ）追加的な結合層を含んでなるか、それらから本質的になるか、またはそれらからなる多層構造であって、
ヒートシール可能な層が、２００℃より高い溶融温度を有するＡＰＥＴを含んでなるか、またはそれから本質的になり、
ＰＳＡ層が、（ａ）と（ｃ）との間に配置される感圧接着剤を含んでなることが可能であるか、またはそれから本質的になることが可能であり、
結合層が、約８０〜約１２０℃の溶融温度を有するポリマー組成物を含んでなることが可能であるか、またはそれから本質的になることが可能であり、（ｃ）の一表面が（ｂ）と直接接触し、そして（ｃ）の他の表面が（ｄ）と直接接触し、
構造層が、エチレンホモポリマー、エチレンα−オレフィンコポリマー、プロピレンホモポリマー、プロピレンα−オレフィンコポリマー、ＰＥＴ、金属化ＰＥＴ、配向ポリプロピレン、配向ポリアミド、ポリ塩化ビニル、ＣＰＡ、ポリアクリロニトリル、紙、箔、不織布またはそれらの組み合わせを含んでなることが可能であるか、またはそれから本質的になることが可能であり、そして（ａ）または（ｄ）の組成物の少なくとも一方が、感圧接着剤の分解温度より著しく高い融点を有し、そして
追加的な結合層が、約８０〜約１２０℃の溶融温度を有するポリマー組成物を含んでなることが可能であるか、またはそれから本質的になることが可能であり、（ｅ）の一表面が（ａ）と直接接触し、そして（ｅ）の他の表面が（ｂ）と直接接触する、多層構造を提供する。
【００１８】
上記多層構造において、ＰＳＡ層は、多層構造が１１Ｎ／ｃｍ以下の剥離力を受ける場合の凝集破壊によって特徴づけることができる。
【００１９】
また本発明は、上記で開示される多層構造を調製するためのインフレーションフィルム法であって、
（１）別々の押出成形機で、（ａ）２００℃より高い溶融温度を有するＡＰＥＴを含んでなるか、またはそれから本質的になる第１の組成物、（ｂ）ＰＳＡを含んでなるか、またはそれから本質的になる組成物、（ｃ）約８０〜約１２０℃の溶融温度を有するポリマー組成物を含んでなるか、またはそれから本質的になる結合層組成物、および（ｄ）エチレンホモポリマー、エチレンα−オレフィンコポリマー、プロピレンホモポリマーまたはプロピレンα−オレフィンコポリマーを含んでなるか、またはそれから本質的になる組成物、そして任意選択的に（ｅ）約８０〜約１２０℃の溶融温度を有するポリマー組成物を含んでなるか、またはそれから本質的になる追加的な結合層組成物を溶解させて、（ａ）、（ｂ）、（ｃ）、（ｄ）、そして存在する場合は（ｅ）の溶融流を提供する工程であって、（ａ）または（ｄ）の組成物の少なくとも一方が、ＰＳＡの分解温度より著しく高い融点を有する工程と、
（２）（ａ）、（ｂ）、（ｃ）、（ｄ）、そして存在する場合は（ｅ）の溶融流を一組の環状ダイに通して、（ｂ）の層が（ａ）の層と（ｃ）の層との間に配置され、（ａ）の層が内部層であり、（ｄ）の層が多層バブルの外部層であり、そして存在する場合は任意選択の層（ｅ）が（ａ）と（ｂ）との間に配置される多層管状バブルを提供する工程と、
（３）流体を吹き込むことによって半径方向でバブルを膨張させ、そして軸方向でバブルを引き延ばす工程と、
（４）バブルを冷却して、多層管状フィルムを提供する工程と
を含んでなるか、またはそれらから本質的になる方法を提供する。
【００２０】
また本発明は、上記で開示される多層構造を調製するためのキャストフィルム法であって、
（１）別々の押出成形機で、（ａ）２００℃より高い溶融温度を有するＡＰＥＴを含んでなるか、またはそれから本質的になる第１の組成物、（ｂ）ＰＳＡを含んでなるか、またはそれから本質的になる組成物、（ｃ）約８０〜約１２０℃の溶融温度を有するポリマー組成物を含んでなるか、またはそれから本質的になる結合層組成物、および（ｄ）エチレンホモポリマー、エチレンα−オレフィンコポリマー、プロピレンホモポリマーまたはプロピレンα−オレフィンコポリマーを含んでなるか、またはそれから本質的になる組成物、そして任意に（ｅ）約８０〜約１２０℃の溶融温度を有するポリマー組成物を含んでなるか、またはそれから本質的になる追加的な結合層組成物を溶解させて、（ａ）、（ｂ）、（ｃ）、（ｄ）、そして存在する場合は（ｅ）の溶融流を提供する工程であって、（ａ）または（ｄ）の組成物の少なくとも一方が、ＰＳＡの分解温度より著しく高い融点を有する工程と、
（２）（ａ）、（ｂ）、（ｃ）、（ｄ）、そして存在する場合は（ｅ）の溶融流をスロットダイに通して、（ｂ）の層が（ａ）の層と（ｃ）の層との間に配置され、（ａ）の層が第１の表面層であり、（ｄ）の層が多層溶融流の第２の表面層であり、そして存在する場合は任意の層（ｅ）が（ａ）と（ｂ）との間に配置される多層溶融流を提供する工程と、
（３）ダイを出る多層溶融流をエアナイフを有するキャスティングロールまたは真空ボックスと近く接触して配置されていてもよい工程と、
（４）多層溶融流を冷却して、多層管状フィルムを提供する工程と
を含んでなるか、またはそれらから本質的になる方法を提供する。
【００２１】
また本発明は、上記で開示される多層構造を調製するための共押出成形コーティング法であって、
（１）別々の押出成形機で、（ａ）２００℃より高い溶融温度を有するＡＰＥＴを含んでなるか、またはそれから本質的になる第１の組成物、（ｂ）ＰＳＡを含んでなるか、またはそれから本質的になる組成物、（ｃ）約８０〜約１２０℃の溶融温度を有するポリマー組成物を含んでなる結合層組成物、そして任意に（ｅ）約８０〜約１２０℃の溶融温度を有するポリマー組成物を含んでなるか、またはそれから本質的になる追加的な結合層組成物を溶解させて、（ａ）、（ｂ）、（ｃ）、そして存在する場合は（ｅ）の溶融流を提供する工程であって、（ａ）または（ｃ）の組成物の少なくとも一方が、ＰＳＡの分解温度より著しく高い融点を有する工程と、
（２）（ａ）、（ｂ）、（ｃ）、そして存在する場合は（ｅ）の溶融流を、（ｂ）の層が（ａ）の層と（ｃ）の層との間に配置され、そして存在する場合は任意の層（ｅ）が層（ａ）と層（ｂ）との間に配置される多層流に組み合わせる工程と、
（３）多層流をスロットダイに通して、多層溶融カーテンを提供する工程と、
（４）（ｃ）の層が基材または構造層と接触するように、溶融カーテンを、ＰＥＴ、金属化ＰＥＴ、配向ポリプロピレン、配向ポリアミド、ポリ塩化ビニル、ポリアクリロニトリル、紙、箔、不織布またはそれらの組み合わせを含んでなるか、またはそれから本質的になる基材または構造層（ｄ）と接触させて、基材または構造層上に溶融多層膜コーティングを提供する工程と、
（５）溶融多層膜コーティングを冷却して、コーティングを凝固させ、そしてコーティングされた多層構造を提供する工程と
を含んでなるか、またはそれらから本質的になる方法を提供する。
【００２２】
また本発明は、上記で開示された多層構造を含んでなる包装を提供する。
【発明を実施するための形態】
【００２３】
本明細書に引用される全ての刊行物、特許出願、特許および他の参考文献は、参照によってそれらの全内容が本明細書に組み込まれる。
【００２４】
「約」という用語は、量、径、調合、パラメーターならびに他の量および特徴が正確ではなくて、正確である必要がないことを意味するが、耐性、換算係数、丸め、測定誤差および当業者に既知の他のファクターなどを反映して、所望のとおり、近似であってもよく、そして／またはより大きくてもよく、もしくはより小さくてもよい。一般には、量、径、調合、パラメーターまたは他の量もしくは特徴は、そのように明示されても、されなくても、「約」または「近似」であり、そして「約」は、表された数または値の＋／−１〜５％の範囲を包含し得る。「著しくより高い」という用語は、２つの数または値の間に少なくとも１０％またはさらに２０％の差があることを意味する。
【００２５】
加えて、他に明示されない限り、本明細書に明示される範囲はそれらの終点を含む。さらに、量、濃度または他の値もしくはパラメーターが範囲、１つまたはそれ以上の好ましい範囲、あるいは上部の好ましい値と下部の好ましい値のリストとして与えられる場合、これは、そのような対が別々に開示されるかどうかに関係なく、いずれかの上部の範囲限界または好ましい値と、いずれかの下部の範囲限界または好ましい値とのいずれかの対から形成される全ての範囲を開示しているものとして、特に理解されるべきである。範囲を定義する場合、本発明の範囲は記載される特定の値に限定されない。
【００２６】
本明細書において使用される場合、用語「含んでなる」、「含んでなること」、「含む」、「含むこと」、「含有すること」、「特徴とする」、「有する」、「有すること」、またはそれらの他のいずれかの変形は、非排他的な包含を含むことが意図される。例えば、ある一連の要素を含んでなるプロセス、方法、物品または装置は、それらの要素にのみに必ずしも限定されるわけではなく、そのようなプロセス、方法、物品または装置に関して明示されず固有のものでもない他の要素を含んでもよい。
【００２７】
「からなる」という移行句は、請求項に明示されていないあらゆる要素、工程または成分を排除し、それらに通常関連する不純物を除いて、列挙されたもの以外の材料の包含に請求項を閉鎖する。「からなる」という句が、前文の直後に続くのではなく、請求項の主文の節に現れる場合、これは、その節で明示される要素のみが限定され、他の要素は全体として請求項から排除されない。
【００２８】
「本質的になる」という移行句は、請求の範囲を明示された材料または工程および主張された本発明の基本的かつ新規特徴に具体的に影響を及ぼさないものに限定する。「本質的になる」の請求項は、「からなる」の形態で記載される閉鎖請求項と、「含んでなる」の形態で記載される開放請求項との間の中間を占有する。
【００２９】
成分が「任意の」成分として定義される場合、任意の成分が記載される組成物、構造またはプロセスに存在しても、存在しなくてもよい。本明細書に定義される任意の添加剤または成分は、そのような添加剤に適切である濃度で、そして微量の不純物は、除外されるものとして明示されない限り、「から本質的になる」という用語によって組成物から除外されない。
【００３０】
他に明示されない限り、全てのパーセント、部、比率および同様の量は重量によって定義される。
【００３１】
材料、方法または機械が、「当業者に既知」、「従来どおり」または同様の語句と一緒に本明細書に記載される場合、この用語は、本願を出願した時点で従来どおりである材料、方法および機械が本記載によって包含されることを意味する。また、現在は従来どおりではないが、同様の目的のために適切であると当該技術において認識されることになる材料、方法および機械も包含される。
【００３２】
他に明示されない限り、全てのパーセント、部、比率および同様の量は重量によって定義される。
【００３３】
半芳香族ポリエステルホモポリマーまたはコポリマーは、例えば、テレフタル酸、イソフタル酸またはアジピン酸などのモノマー二塩基酸と、例えば、エチレングリコール、シクロヘキサンジメタノール、ジエチレングリコール、プロパンジオール、ブタンジオールまたはネオペンチルグリコールなどのグリコールとを組み合わせることによって製造することができる。非晶質ポリエステルテレフタレート（ＡＰＥＴ）は、半芳香族ポリエステルホモポリマーまたはコポリマーである。これは、室温（約２０〜２５℃）で、１３００ｋｇ／ｍ3未満の密度を有することができる。
【００３４】
本明細書に使用される場合、「コポリマー」という用語は、２種以上のコモノマーの共重合から生じる共重合された単位を含んでなるポリマーを指す。これに関して、コポリマーは、その構成要素コモノマー、またはその構成要素コモノマーの量に関連して、例えば、「エチレンおよび１８重量％のアクリル酸を含んでなるコポリマー」または同様の記載で本明細書に記載されてもよい。そのような記載は、共重合単位としてのコモノマーに関連しないという点で、コポリマーに関する従来どおりの命名法、例えば、Ｉｎｔｅｒｎａｔｉｏｎａｌ  Ｕｎｉｏｎ  ｏｆ  Ｐｕｒｅ  ａｎｄ  Ａｐｐｌｉｅｄ  Ｃｈｅｍｉｓｔｒｙ（ＩＵＰＡＣ）命名法を含まないという点で、プラダクト−バイ−プロセス（ｐｒｏｄｕｃｔ−ｂｙ−ｐｒｏｃｅｓｓ）用語を使用しないという点で、または他の理由のため、非公式であると考えられてもよい。しかしながら、本明細書に使用される場合、その構成要素コモノマー、またはその構成要素コモノマーの量に関連するコポリマーの記載は、コポリマーが、明示されたコモノマーの共重合単位を（明示される場合は明示される量で）含有することを意味する。当然の結果として、そのように限定された状況に明示されない限り、コポリマーは、所与の量の所与のコモノマーを含有する反応混合物の生成物ではない。
【００３５】
接着剤の分野において、様々な剥離角度および速度で、ストレス下で一方の層を他の層から剥離する時に、様々な種類の剥離の損傷が識別され得る。界面の接着破壊は接着剤／基材界面で生じ、接着剤層がきれいに基板層から剥離する。凝集破壊は、接着剤の実際の層内で生じる。ストレスおよび速度下で多層膜を剥離する時、接着剤層自体がそれ自体内で分離し、そしてシーラント材料の一部が、接着剤層と接触している各基材に移動する。接着材料の内部強度は、実際の接着強度の決定要因である。感圧接着剤に関して、凝集破壊は、包装の「再閉鎖性」特性を著しく改善する。しかしながら、接着剤のこのような固有特性は、一般に、共押出成形に必要とされる粘度および熱凝集特性と相反する。米国特許第７６２２１７６号明細書に記載される感圧性ホットメルト組成物は、これらの２つの正反対の特性を調和することが可能である。
【００３６】
「基材」という用語は、「構造層」と交換可能である。
【００３７】
しかしながら、ＡＰＥＴの最小溶融加工温度は少なくとも２５０℃であり、そして分解を防ぐためのＰＳＡの最大溶融加工温度は約１８０℃であるため、ＰＳＡ／ＡＰＥＴの共押出成形は非常に難しい。ＡＰＥＴの溶融層を通過させるために十分加熱されたダイによって、ＰＳＡ組成物の熱分解が生じるであろう。
【００３８】
驚くべきことに、ダイを通して共押出成形の間、２層の他の溶融層の間に溶融ＰＳＡ層を配置することによって、他の層の少なくとも１層がＰＳＡの分解温度より著しく高い溶融温度を有する場合でも、ＰＳＡ組成物の分解が防止されることが発見された。いずれかの理論によって束縛されることなく、包囲している層が、ＰＳＡより著しく高い溶融温度を有する加熱ダイおよび／または他のポリマー組成物からＰＳＡ層を隔離するように見える。それらは内部層内にＰＳＡ組成物の成分を含有するためにも有用であり、そして分解を最小化する。得られた多層流によって、ダイでＰＳＡの高度における滞留時間が減少する。この技術によって、ＡＰＥＴシーラント層、ＰＳＡ内部層および構造層を含有する多層膜の製造が可能となる。
【００３９】
加工および熱履歴次第で、ＰＥＴホモポリマーおよびコポリマーは、非晶質（透明）または半結晶ポリマーのいずれかとして存在し得る。ヒートシーラント層において有用なＡＰＥＴコポリエステルは、少なくとも以下の成分：約１０〜約６０モル％のテレフタル酸（「モノマーＡ」）、約１０〜約６０モル％のエチレングリコール（「モノマーＢ」）、ならびに第二級二価酸（「モノマーＣ」）および／または第二級ジオール（「モノマーＤ」）である約５〜約６０モル％の第３のモノマーの共重合から誘導することができる。モノマーＣの例には、コハク酸、アジピン酸、アゼライン酸、セバシン酸、１，１０−デカンジカルボン酸、フタル酸、イソフタル酸、ドデカンジオン酸などが含まれる。好ましいモノマーＣは、アゼライン、セバシン酸および／またはイソフタル酸酸である。モノマーＤの例には、プロピレングリコール、メトキシポリアルキレングリコール、ネオペンチルグリコール、トリメチレングリコール、テトラメチレングリコール、ヘキサメチレングリコール、ジエチレングリコールなどが含まれる。ヒートシーリングのために適切なＡＰＥＴは、ＳＥＬＡＲ（登録商標）ＰＴとして、またはＡＰＰＥＥＬ（登録商標）の商標でＤｕＰｏｎｔから入手可能である。特に有用なＡＰＥＴは、ＰＳＡとの共押出成形時に、その低い破断点伸び（＜２０％）のため、したがって、最初の開封でシール層を破断する時にフィラメントがないため、低温（例えば１１０℃）でのＰＥＴへのシール性のため、そして４０℃および１０日間の長期における油の全体的な移行が低いため（上限が１０ｍｇ／ｓｑｄｍであるのに対して２ｍｇ／ｓｑｄｍ）、ＡＰＰＥＥＬ（登録商標）９３Ｄ８９４である。
【００４０】
ＰＳＡ層に有用な組成物は、米国特許第７６２２１７６号明細書に開示された。これは、少なくとも１種のスチレンモノマーと、エチレン、プロピレン、イソプレン、ブタジエンおよびブチレンなどの少なくとも１種の他のコモノマーとから形成される、４５〜８５重量％の少なくとも１種のスチレンブロックコポリマー、および１５〜５５重量％の少なくとも１種の相溶性粘着性樹脂のブレンドを含んでなる。
【００４１】
スチレンブロックコポリマーは、直鎖、放射状もしくは星型のジブロック、トリブロックまたはマルチブロックである構造を有してもよく、中間体ブロックは少なくとも１種の上記コモノマーからなる。スチレンブロックコポリマーは、ポリマー中に約１０〜３５重量％、好ましくは約１０〜約２５重量％のスチレン相、そしてポリマー中に３０重量％より多い、好ましくは４０の重量％より多いジブロックを含んでなってもよい。スチレンブロックコポリマーは、２〜４０ｇ／１０分のＮＦＴ  ５１−０１６規格の条件番号１０によるメルトフローインデックス（ＭＦＩ）を有する。
【００４２】
粘着性樹脂は、ホットメルト接着剤で従来から使用される樹脂または樹脂のブレンドであってもよく、ロジンまたはその誘導体、特にロジンエステル、水素化されていてもよいもの；ポリテルペン、テルペンフェノール樹脂またはそれらの誘導体；ならびに脂肪族もしくは芳香族カットまたはこれらのカットのブレンド由来の水素化されていてもよいポリマーなどが使用され、ＥＮ  １２３８規格に従って測定された５〜１５０℃、好ましくは８０〜１４０℃の軟化点を有する。感圧用途に適切な粘着性をホットメルト接着剤に与えるため、支配的樹脂は、顕著な脂肪族特徴によって、樹脂とブロックコポリマーの非スチレン系エラストマー相との間で十分な適合性が得られるように選択される。
【００４３】
感圧接着剤組成物は熱押出成形が可能であり、そして包装の使用温度（一般に−２０〜＋４０℃）において、弾性係数Ｇ’＜５×１０5Ｐａ（Ｄａｈｌｑｕｉｓｔ基準）を有する。これは、少なくとも１３０℃の温度において、η＝２２０００×（ｄγ／ｄｔ＋２００）-0.82（ｄγ／ｄｔは１００〜１，０００秒-1の剪断速度を含んでなる）によって定義される出力曲線上に位置する範囲にある粘度を有してもよい。またこれは、１ｍ秒-1の引っ張り速度において、
Ｙ＝−２．８２×１０-16Ｘ6＋５．９２×１０-13Ｘ5−４．９７×１０-10Ｘ4＋２．１５×１０-7Ｘ3−４．９９×１０-5Ｘ2＋６．２６×１０-3Ｘ＋４．７１×１０-2
（式中、Ｙは、ＭＰａで表されるストレスに相当する縦座標を含んでなり、そしてＸは、％で表される変形に相当する横座標を含んでなる）によって定義される多項式の曲線下に位置する範囲にある引張強さを有してもよい。
【００４４】
ＰＳＡ組成物は、熱押出成形可能な感圧接着剤が包装の最初の開封の間に主に凝集破壊を示すことが可能であるように、調節された冷凝集を有することができる。
【００４５】
ＰＳＡは、ホットメルト接着剤で従来から使用される添加剤である可塑剤、安定剤および／または充填剤の小さいフラクションを含有してもよい。
【００４６】
適切な押出成形可能なＰＳＡには、Ｍ３１５６の名称の０．９６ｇ／ｃｃの密度を有するスチレンとエラストマーとのブロックコポリマーを含んでなるＰＳＡ、およびＭ５５０の名称のＰＳＡが含まれ、これらは両方ともＢｏｓｔｉｋ  Ｆｉｎｄｌｅｙ  Ｉｎｃ．，Ｗａｕｗａｔｏｓａ，Ｗｉｓｃｏｎｓｉｎから市販品として入手可能である。
【００４７】
多層構造の他の層の組成物次第で、凝集破壊が最初の包装開封時にホットメルト感圧接着剤層で得られる場合、包装の最初の開封における最大伝播力は、一般に、１１Ｎ／ｃｍ以下である（このことは容易に開封できる包装を特徴づける）。接着破壊が得られる場合、開封力は自動的にホットメルト接着剤の凝集力未満である。この種類の破壊も容易に開封できる包装に特徴的であるが、使用の必要条件より劣る再閉鎖において接着特性を有することのリスクがある。適切な再閉鎖性のために、次の５回の開封操作のための力は、約２Ｎ／ｃｍより大きい、好ましくは４Ｎ／ｃｍ以上の値を有する。
【００４８】
本明細書に記載される構造において有用な結合層組成物は、約８０〜約１２０℃の融点を有する。そのような溶融温度によって、ＰＳＡの重大な分解が生じることなく、結合層組成物がＰＳＡ組成物と接触して共押出成形されることが可能となる。
【００４９】
結合層（ｃ）のための組成物は、望ましくは、ＰＳＡ層（ｂ）および層（ｄ）に対して優れた接着性を有し、ＰＳＡ層の凝集破壊が好ましい。同様に、任意の結合層（ｅ）のための組成物は、多層構造に存在する場合、望ましくは、ＡＰＥＴ層（ａ）およびＰＳＡ層（ｂ）に対して優れた接着性を有し、包装を最初に開封する時にＰＳＡ層の凝集破壊が好ましい。
【００５０】
層（ａ）および層（ｂ）が互いに直接接触する、すなわち、（ａ）と（ｂ）との間に任意の層（ｅ）が配置されない多層構造、包装およびそれらを調製するための方法に注目すべきである。
【００５１】
結合層（ｃ）および（ｅ）の組成物は、多層構造で想定される他の層次第で、同一であっても異なってもよい。結合層の組成物は、ポリエチレンホモポリマーまたはコポリマー、ポリプロピレンホモポリマーおよびコポリマー、エチレンおよび極性コモノマーのコポリマー、ポリオレフィングラフトコポリマーおよびそれらのブレンドから選択されてもよい。
【００５２】
ポリエチレンコポリマーには、エチレンから誘導される単位がコポリマーの主要な部分または重量パーセントを含んでなる、エチレンとα−オレフィンとのコポリマーが含まれることが可能である。「主要な部分またはパーセント」とは、約７０重量％、約８０重量％またはより多くのコポリマーを意味する。ポリエチレンコポリマーの例は、エチレンの共重合単位がコポリマーの主要な部分を含んでなる、プロピレンおよび他のアルファ−オレフィンとのコポリマーを含むエチレンとアルファ−オレフィンとのコポリマーである。
【００５３】
ポリエチレンホモポリマーおよびポリエチレンコポリマーは、ＨＤＰＥ、直鎖低密度ポリエチレン（ＬＬＤＰＥ）、超低密度ポリエチレン（ＶＬＤＰＥまたはＵＬＤＰＥ）などの直鎖ポリエチレン、低密度ポリエチレン（ＬＤＰＥ）などの分枝状ポリエチレン、ならびにメタロセン触媒、シングルサイト触媒、または限定された幾何学触媒（メタロセンポリエチレンもしくはＭＰＥ）の存在下で調製されたエチレンとα−オレフィンモノマーとのコポリマーを含むことができる。組成物のために適切なＰＥの密度は、約０．８６５ｇ／ｃｃ〜約０．９７０ｇ／ｃｃの範囲であることが可能である。
【００５４】
ポリエチレンは、周知のＺｉｅｇｌｅｒ−Ｎａｔｔａ触媒重合法（例えば、米国特許第４０７６６９８号明細書および米国特許第３６４５９９２号明細書）、メタロセン触媒重合、ＶＥＲＳＩＰＯＬ（登録商標）シングルサイト触媒重合、ならびにフリーラジカル重合などの様々な方法によって調製されてもよい。そのような方法は当業者に周知である。そのような方法の説明は、簡潔さのために省略する。
【００５５】
直鎖ポリエチレンの例には、３〜２０個の炭素原子を有してもよいα−オレフィンコモノマーの共重合単位を有するエチレンコポリマーが含まれる。これらのコモノマーは、共重合単位として、コポリマーの約２０または３０重量％の量で存在してもよい。好ましいアルファ−オレフィンには、プロピレン、１−ブテン、１−ヘキセン、４−メチル−１−ペンテン、１−オクテン、１−デセン、１−テトラデセンおよび１−オクタデセンが含まれる。コポリマーは、エチレンと、好ましくは、プロピレン、１−ブテン、１−オクテンおよび４−メチル−１−ペンテンを含む２種以上のアルファ−オレフィンとの重合によって得られてもよい。また、ポリエチレン成分として使用されることが考えられるものは、これらのエチレンアルファ−オレフィンコポリマーの２種以上のブレンド、ならびにエチレンホモポリマーと、１種の適切なエチレンアルファ−オレフィンコポリマーとの混合物である。
【００５６】
結合層組成物には、エチレンと、酢酸ビニル、アクリル酸アルキル、メタクリル酸アルキル、グリシジルエステル、アクリル酸、メタクリル酸、ジカルボキシルコモノマーおよび一酸化炭素などの少なくとも１種の極性モノマーとの共重合から得られるエチレンコポリマーが含まれてよい。エチレンから誘導される共重合単位は、コポリマー重量に基づき、コポリマーの約２０、４０または５０％〜約７０、８０、９０または９５％を構成してもよい。
【００５７】
エチレンコポリマーは、（ａ）エチレンと、（ｂ）酢酸ビニル、（ｃ）式ＣＨ2＝Ｃ（Ｒ1）ＣＯ2Ｒ2（式中、Ｒ1は、水素または１〜８個の炭素原子を有するアルキル基であり、そしてＲ2は、メチル、エチルまたはブチルなどの１〜８個の炭素原子を有するアルキル基である）のオレフィン、および／または（ｄ）式ＣＨ2＝Ｃ（Ｒ3）ＣＯ2Ｒ4（式中、Ｒ3は、水素、またはメチルなどの１〜６個の炭素原子を有するアルキル基であり、そしてＲ4はグリシジルである）のオレフィン、ならびに任意に（ｅ）一酸化炭素、またはそれらの組み合わせから選択される少なくとも１種のコモノマーの共重合単位（モノマー）を含んでなるか、またはそれらから本質的になってもよい。２種以上のコモノマーが、エチレンコポリマーの共重合単位として存在してもよい。すなわち、コポリマーはジポリマー、ターポリマーまたはより高次のコポリマーであってもよい。そのようなポリマーは、ＤｕＰｏｎｔから、ＥＬＶＡＸ（登録商標）またはＥＬＶＡＬＯＹ（登録商標）で市販品として入手可能である。
【００５８】
エチレン／酢酸ビニルコポリマー（ＥＶＡ）には、エチレンおよび酢酸ビニルの共重合、またはエチレン、酢酸ビニルおよび追加的なコモノマーの共重合から誘導されるコポリマーが含まれる。酢酸ビニルの共重合単位は、コポリマーの約２〜約４５重量％、約５〜約３０重量％または約８〜約２８重量％を構成する。ＥＶＡは、ＡＳＴＭ  Ｄ−１２３８に従って測定した場合、０．１〜６０ｇ／１０分または０．３〜３０ｇ／１０分のメルトフロー速度を有してもよい。２種以上の異なるＥＶＡの混合物が使用されてもよい。
【００５９】
エチレン／アクリル酸アルキルまたはエチレンメタクリル酸アルキルコポリマーには、エチレンと、１種またはそれ以上のアクリル酸またはメタクリル酸Ｃ1~8アルキルのコポリマーが含まれる。例には、アクリル酸メチル、アクリル酸エチルおよびアクリル酸ブチルが含まれる。コポリマーの例には、エチレン／アクリル酸メチルコポリマー、エチレン／アクリル酸エチルコポリマー、エチレン／アクリル酸ブチルコポリマーまたはそれらの２種以上の組み合わせが含まれる。アクリル酸またはメタクリル酸アルキルは、２〜４５重量％、５〜４５重量％、１０〜３５重量％または１０〜２８重量％でエチレンコポリマーに組み込まれてもよい。好ましい結合層組成物は、エチレンアクリル酸メチル（ＥＭＡ）コポリマーなどのエチレンアクリル酸アルキルコポリマーを含んでなってもよい。
【００６０】
エチレン／アクリル酸またはメタクリル酸アルキルコポリマーは、オートクレーブまたは管状反応器のいずれかを使用して、当業者に周知の方法によって調製されてもよい。例えば、米国特許第２８９７１８３号明細書、同第３４０４１３４号明細書、同第５０２８６７４号明細書、同第６５００８８８号明細書および同第６５１８３６５号明細書を参照のこと。エチレン／アクリル酸またはメタクリル酸アルキルコポリマーを製造する管状反応器は、ＤｕＰｏｎｔから、ＥＬＶＡＬＯＹ（登録商標）ＡＣとして市販品として入手可能である。２種以上の異なるエチレン／アクリル酸またはメタクリル酸アルキルコポリマーの混合物が使用されてもよい。
【００６１】
モノマー（ｄ）から誘導される共重合単位は、コポリマー重量に基づき、約０．５、２または３％〜約１７、２０または２５％を構成してもよい。このエチレンコポリマーの例は、エチレンの共重合単位およびメタクリル酸グリシジルの共重合単位から本質的になり、そしてＥＧＭＡと記載される。追加的なコモノマーは、アクリル酸ブチルまたはＣＯでもよい。アクリル酸ｎ−ブチル、アクリル酸ｔｅｒｔ−ブチル、アクリル酸イソブチルおよびアクリル酸第２級ブチルの１種またはそれ以上が使用されてもよい。エチレンコポリマーの例は、エチレンの共重合単位、アクリル酸ブチルの共重合単位、およびメタクリル酸グリシジルの共重合単位（ＥＢＡＧＭＡ）、ならびにエチレンの共重合単位、メタクリレートの共重合単位、およびメタクリル酸グリシジルの共重合単位（ＥＭＡＧＭＡ）から本質的になる。モノマー（ｄ）から誘導される共重合単位は、存在する場合、コポリマー重量に基づき、約３、１５または２０％〜約３５、４０または７０％を構成してもよい。エチレンエステルコポリマーは、米国特許３３５０３７２号明細書、同第３７５６９９６号明細書、同第５５３２０６６号明細書、同第５５４３２３３号明細書および同第５／５７１８７８号明細書に開示される方法などのいずれかの適切ね方法によって調製されてもよい。
【００６２】
エチレンコポリマーは、酢酸ビニル、またはメタクリル酸グリシジルもしくはアクリル酸ブチルなどのオレフィンエステルに加えて、一酸化炭素などの他のコモノマーを含んでなってもよい。存在する場合、一酸化炭素の共重合単位は、一般に、エチレンコポリマーの全重量の約２０重量％まで、または約３〜約１５重量％を構成する。注目すべきコポリマーには、エチレン、アクリル酸ブチルおよび一酸化炭素の共重合単位（ＥＢＡＣＯ）またはエチレン、酢酸ビニルおよび一酸化炭素の共重合単位（ＥＶＡＣＯ）を含んでなるターポリマーが含まれる。
【００６３】
結合層組成物で有用なエチレン酸コポリマーは、エチレンの共重合単位およびα，β−不飽和Ｃ3〜Ｃ8モノカルボン酸の共重合単位を含有する。α，β−不飽和Ｃ3〜Ｃ8モノカルボン酸は、好ましくは、アクリル酸またはメタクリル酸であり、そしてモノカルボン酸は、コポリマーの約３〜約２０重量％、または約１２〜約２０重量％、または約４〜約１５重量％の量でコポリマーで存在してもよい。注目すべきは、エチレンの共重合単位およびモノカルボン酸の共重合単位から本質的になるエチレン酸ジポリマー、ならびにそれらのイオノマーである。
【００６４】
エチレン酸コポリマーは、アクリル酸メチル、アクリル酸エチルおよびアクリル酸ｎ−ブチルなどの、アルキル基が１〜８個の炭素原子を有するアクリル酸アルキルおよびメタクリル酸アルキルなどの他のコモノマーを含んでいてもよい。これらのコモノマーは、存在する場合、コポリマーの全重量に基づき、０．１〜約３０％、または約３〜約２５％であることができる。任意のアクリル酸アルキルおよびメタクリル酸アルキルによって、中和後により軟質のイオノマーを形成する、より軟質の酸コポリマーが提供される。
【００６５】
酸性ポリマーは、全てのコモノマーを同時に添加することによって、コモノマーがエチレンと直接共重合される高圧フリーラジカル重合によって得られてもよい。この方法は、モノマーから誘導された、単位がポリマー骨格鎖に組み込まれた「鎖内」共重合単位をコポリマーに提供する。酸コポリマーは、ＮＵＣＲＥＬ（登録商標）商標でＤｕＰｏｎｔから市販品として入手可能である。これらのコポリマーは、グラフトコポリマーとは異なって、酸コモノマーは、しばしばフリーラジカル反応によって、重合後のグラフト化反応によって既存のポリマー鎖に添加される。
【００６６】
結合層は、上記エチレン酸コポリマーのイオノマーを含んでもよい。イオノマーは、コポリマーのカルボン酸基の一部が、リチウム、ナトリウム、カリウム、マグネシウム、カルシウムまたは亜鉛を含むアルカリ金属、遷移金属またはアルカリ土類金属カチオンまたはそのようなカチオンの組み合わせなどの金属イオンを含有する塩へと中和された酸コポリマーである。エチレン酸コポリマーの中和は、最初にエチレン酸コポリマーを製造すること、そして金属カチオンを含んでなる塩基化合物でコポリマーを処理することによって実行することができる。コポリマーは、コポリマーの利用可能なカルボン酸基の約１０〜約９０％が金属イオンを含有する塩へと中和されるように中和されてもよい。例えば、利用可能なカルボン酸基の約１０〜約７０または約３５〜約７０％が、ナトリウム、亜鉛またはリチウムから選択される少なくとも１種の金属イオンを有する塩基化合物による処理（中和）によって中和されてもよい。米国特許第３２６４２７２号明細書には、ＤｕＰｏｎｔからＳｕｒｌｙｎ（登録商標）の商品名で市販品として入手可能なそのようなイオノマーが開示される。層（ｄ）が箔または金属化ＰＥＴを含んでなる場合、イオノマーは層（ｃ）のための好ましい組成物であり得る。
【００６７】
結合層のために適切な組成物には、エチレンの共重合単位と、Ｃ4〜Ｃ8不飽和酸の環式無水物、少なくとも２個のカルボン酸基を有するＣ4〜Ｃ8不飽和酸のモノエステル、少なくとも２個のカルボン酸基を有するＣ4〜Ｃ8不飽和酸のジエステルおよびそれらの混合物からなる群から選択されるジカルボキシルコモノマーの共重合単位とを含んでなり、ランダムコポリマーの重量に基づき、約０．３〜約２０重量％のジカルボキシルコモノマーの共重合単位を含んでなるエチレンジカルボキシルランダムコポリマーが含まれる。
【００６８】
適切なジカルボキシルコモノマーの例には、無水マレイン酸および無水イタコン酸などの不飽和無水物；マレイン酸水素メチル、マレイン酸水素エチル、フマル酸水素プロピルおよびフマル酸水素２−エチルヘキシルを含む、１，４−ブタンジオン酸（例えば、マレイン酸、フマル酸、イタコン酸およびシトラコン酸）のＣ1〜Ｃ20アルキルモノエステル；ならびにマレイン酸ジメチル、マレイン酸ジエチルおよびフマル酸ジプロピルを含む１，４−ブテンジオン酸のジエステルが含まれる。これらのうち、無水マレイン酸、マレイン酸水素エチルおよびマレイン酸水素メチルが好ましい。無水マレイン酸およびマレイン酸水素エチルが最も好ましい。
【００６９】
エチレンジカルボキシルランダムコポリマーは、エチレンジカルボキシレートランダムコポリマーの重量に基づき、約０．３〜約２０重量％のジカルボキシレートコモノマーの共重合単位を含んでなってもよい。あるいは、ジカルボキシレートコモノマーの共重合単位は、コポリマーの全重量の約４〜約２０重量％、または約５〜約１５重量％、または約６〜約１５重量％、または約８〜約１２．５重量％を構成する。
【００７０】
エチレンジカルボキシレートランダムコポリマーは、ジポリマーまたはターポリマーもしくはテトラポリマーなどのより高次のコポリマーであってもよい。マレイン酸モノエステルと共重合されるエチレンのコポリマーが好ましい。具体的な例としては、エチレン／マレイン酸モノエステルジポリマー（エチレン／マレイン酸水素エチルジポリマーなど）、エチレン／マレイン酸モノエステル／アクリル酸メチルターポリマー、エチレン／マレイン酸モノエステル／メタクリル酸メチルターポリマー、エチレン／マレイン酸モノエステル／アクリル酸エチルターポリマー、エチレン／マレイン酸モノエステル／メタクリル酸エチルターポリマー、エチレン／マレイン酸モノエステル／アクリル酸ｎ−ブチルターポリマー、およびエチレン／マレイン酸モノエステル／メタクリル酸ｎ−ブチルターポリマーが含まれる。
【００７１】
代表的なエチレンジカルボキシレートランダムコポリマーは、２１６０グラムの重量を使用し、１９０℃でＡＳＴＭ  Ｄ−１２３８を使用して測定される、約０．３〜１００グラム／１０分のメルトインデックスを有し、共重合されたエチレンと、エステルのアルキル基が１〜６個の炭素原子を有する１，４−ブテンジオン酸のモノアルキルエステルとから本質的になるランダムコポリマーである。好ましくは、コポリマーは、エチレンと、約４〜約１５重量％のマレイン酸水素エチルとのジポリマー（ＥＭＡＭＥコポリマー）である。具体的なポリマーは、約８〜約１０重量％のマレイン酸水素エチルを含んでなってもよい。そのようなコポリマーは、商品名Ｆｕｓａｂｏｎｄ（登録商標）でＤｕＰｏｎｔから市販品として入手可能である。
【００７２】
ターポリマーまたはテトラポリマーは、エチレンおよびジカルボキシレートコモノマーに加えてコモノマーを含んでなる。適切な追加的なコモノマーは、酢酸ビニル、アクリル酸メチルおよびアクリル酸ブチルなどのアクリル酸アルキル、ならびにメタクリル酸アルキル、たとえばメタクリル酸メチルおよびメタクリル酸ｎ−ブチルからなる群から選択されてもよい。好ましくは、エチレンジカルボキシレートランダムコポリマーがターポリマーなどのより高次のポリマーである場合、エチレン以外の組み合わせたコモノマーは、コポリマーの約６〜約３０重量％で存在する。
【００７３】
エチレン／無水マレイン酸／アルキルエステルターポリマーは、コポリマーの全重量に基づき、０．３〜約４重量％の無水マレイン酸量および約５〜３０重量％のアクリル酸エステル含有量を有する商品名ＬＯＴＡＤＥＲ（登録商標）でＡｒｋｅｍａから市販品として入手可能である。
【００７４】
エチレン／マレイン酸水素エチル／アルキルエステルターポリマーも既知である。それらには、コポリマーの全重量に基づき、０．５〜約１０重量％のマレイン酸水素エチル含有量および約５〜３０重量％のアクリル酸エステル含有量を有するターポリマーが含まれる。
【００７５】
エチレンジカルボキシレートランダムコポリマーは、米国特許第４３５１９３１号明細書に記載されるように合成されてもよい。この種類のエチレン／エステルコポリマーのいくつかの例は、米国特許第２００５０１８７３１５号明細書に記載される。
【００７６】
結合層は、ポリエチレン、ポリプロピレン、スチレン−エチレン−ブテン−スチレントリブロックコポリマー、ポリブタジエン、エチレンプロピレンジエン、またはエチレンの共重合単位および酢酸ビニル、アルキル基が１〜８個の炭素原子を有するアクリル酸アルキルもしくはメタクリル酸アルキルの共重合単位のコポリマーを含んでなり、Ｃ4〜Ｃ8不飽和酸の環式無水物をグラフト化することによって変性されるトランクポリマーを含んでなるグラフトコポリマーを含んでもよい。
【００７７】
グラフトコポリマーは、すでに形成されているポリマー鎖上にペンダント基として一部分を追加するか、または「グラフト化する」ことによって合成される。グラフト化コモノマーは、ポリマー鎖形成後の工程で、しばしばフリーラジカル反応によって、既存のポリマー鎖の非末端繰り返し単位に結合される。グラフトコポリマーにおいて、グラフト化された基の原子のいずれもポリマー鎖の骨格鎖に組み込まれない。「トランクポリマー」という用語は、本明細書に使用される場合、ポリオレフィン、例えば、ポリエチレン、エチレンプロピレンコポリマーおよびポリプロピレン、またはエチレンと、酢酸ビニル、アクリル酸アルキル、メタクリル酸アルキルなどの少なくとも１種の追加的な重合性モノマーとの重合生成物であって、重合または共重合され、その後、グラフトコポリマーを提供するために追加的なコモノマーでグラフト化されるものが含まれる。
【００７８】
好ましい無水物は、無水マレイン酸である。これらの無水マレイン酸グラフト化ポリマー（マレエート化ポリマー）は、ポリマー鎖に結合した無水物基を形成するために、無水マレイン酸が、しばしばフリーラジカル条件下で既存のポリマーで反応するポリマー材料である。これらには、マレエート化ポリエチレン、マレエート化ポリプロピレン、マレエート化エチレン酢酸ビニルコポリマー、マレエート化エチレンアクリル酸メチルコポリマー、マレエート化メタロセンポリエチレン、マレエート化エチレンプロピレンコポリマー、マレエート化スチレン−エチレン−ブテン−スチレントリブロックコポリマー、ならびにマレエート化ポリブタジエンおよびマレエート化エチレンプロピレンジエンコポリマーが含まれる。
【００７９】
トランクポリマーは、合成されて、その後、周知の手順によって無水マレイン酸でグラフト化される。そのようなグラフトコポリマーも、商品名Ｆｕｓａｂｏｎｄ（登録商標）でＤｕＰｏｎｔから市販品として入手可能である。
【００８０】
構造層（ｄ）は、エチレンホモポリマー、エチレンα−オレフィンコポリマー、プロピレンホモポリマーまたはプロピレンα−オレフィンコポリマー、ポリエチレンテレフタレート、金属化ポリエチレンテレフタレート、ポリアミド、ポリ塩化ビニル、紙、箔またはそれらの混合物を含んでなる化、またはそれらから本質的になってもよく、そして（ａ）または（ｄ）の組成物の少なくとも１種は、感圧接着剤の分解温度より著しく高い融点を有する。
【００８１】
多層構造のいずれの層の組成物も、追加的に、可塑剤、相容化剤またはカップリング剤、フレキソマー、粘度安定剤および加水分解安定剤を含む安定剤、酸化防止剤、紫外線吸収剤、帯電防止剤、染料、顔料または他の着色剤、無機充填剤、難燃剤、潤滑剤、ガラス繊維およびフレークなどの強化剤、加工助剤、抗ブロック剤、剥離剤および／またはそれらの混合物を含むポリマー技術で使用される層の従来からの添加剤を０．０００１〜約１０重量％含んでなってもよい。任意の添加剤は、使用される場合、それらが、多層構造の他の層に対する良好な接着性、包装の容易な開封および再閉鎖性を含む組成物の基本的かつ新規の特徴を損なう量で使用されない限り、様々な量で存在してもよい。
【００８２】
いくつかの実施形態において、インフレーションフィルム技術によって多層膜を調製することができる。この方法は、（１）別々の押出成形機で、（ａ）２００℃より高い溶融温度を有する非晶質ポリエチレンテレフタレートを含んでなる第１の組成物、（ｂ）感圧接着剤を含んでなる組成物、（ｃ）約８０〜約１２０℃の溶融温度を有するポリマー組成物を含んでなる結合層組成物、および（ｄ）エチレンホモポリマー、エチレンα−オレフィンコポリマー、プロピレンホモポリマーまたはプロピレンα−オレフィンコポリマーを含んでなる組成物、そして任意に（ｅ）約８０〜約１２０℃の溶融温度を有するポリマー組成物を含んでなる追加的な結合層組成物を溶解させて、（ａ）、（ｂ）、（ｃ）、（ｄ）、そして存在する場合は（ｅ）の溶融流を提供する工程であって、（ａ）または（ｄ）の組成物の少なくとも一方が、感圧接着剤の分解温度より著しく高い融点を有する工程と、（２）（ａ）、（ｂ）、（ｃ）、（ｄ）、そして存在する場合は（ｅ）の溶融流を一組の環状ダイに通して、（ｂ）の層が（ａ）の層と（ｃ）の層との間に配置され、（ａ）の層が内部層であり、（ｄ）の層が多層バブルの外部層であり、そして存在する場合は任意の層（ｅ）が（ａ）と（ｂ）との間に配置される多層管状バブルを提供する工程と、（３）流体を吹き込むことによって半径方向でバブルを膨張させ、そして軸方向でバブルを引き延ばす工程と、（４）バブルを冷却して、多層管状フィルムを提供する工程とを含んでなる。
【００８３】
そのようなインフレーションフィルム構造の例には、シーラント層から構造層に（内部から外部に）、
ＡＰＥＴ／ＰＳＡ／ＥＭＡ／ＬＤＰＥ；
ＡＰＥＴ／ＰＳＡ／ＥＭＡ／ＨＤＰＥ；
ＡＰＥＴ／ＰＳＡ／ＥＶＡ／ＬＤＰＥ；
ＡＰＥＴ／ＰＳＡ／ＥＶＡ／ＨＤＰＥ；
ＡＰＥＴ／ＰＳＡ／ＬＤＰＥ；
ＡＰＥＴ／ＰＳＡ／ＨＤＰＥ；
ＡＰＥＴ／ＥＭＡ／ＰＳＡ／ＥＭＡ／ＬＤＰＥ；
ＡＰＥＴ／ＥＭＡ／ＰＳＡ／ＥＭＡ／ＨＤＰＥ；
などの構造を含んでなる管状フィルムが含まれる（「／」は層間を示す）。
【００８４】
管状フィルムは、所望の長さに切断し、そして製品を内部に入れて開封末端をヒートシールすることによってポーチを調製するために、管状の形態で使用されてもよい。あるいは、管状フィルムは、チューブを切断して、一般に平面フィルムを形成することによって、さらに加工されてもよく、これはまた、最終的には蓋フィルム（ｌｉｄｄｉｎｇ  ｆｉｌｍ）を含む様々な包装の形態へと印刷および加工される構造層にさらに積層されてもよい。
【００８５】
キャストフィルムは、（１）別々の押出成形機で、（ａ）２００℃より高い溶融温度を有する非晶質ポリエチレンテレフタレートを含んでなるか、またはそれから本質的になる第１の組成物、（ｂ）感圧接着剤を含んでなるか、またはそれから本質的になる組成物、（ｃ）約８０〜約１２０℃の溶融温度を有するポリマー組成物を含んでなるか、またはそれから本質的になる結合層組成物、および（ｄ）エチレンホモポリマー、エチレンα−オレフィンコポリマー、プロピレンホモポリマーまたはプロピレンα−オレフィンコポリマーを含んでなるか、またはそれから本質的になる組成物、そして任意に（ｅ）約８０〜約１２０℃の溶融温度を有するポリマー組成物を含んでなるか、またはそれから本質的になる追加的な結合層組成物を溶解させて、（ａ）、（ｂ）、（ｃ）、（ｄ）、そして存在する場合は（ｅ）の溶融流を提供する工程であって、（ａ）または（ｄ）の組成物の少なくとも一方が、感圧接着剤の分解温度より著しく高い融点を有する工程と、（２）（ａ）、（ｂ）、（ｃ）、（ｄ）、そして存在する場合は（ｅ）の溶融流をスロットダイに通して、（ｂ）の層が（ａ）の層と（ｃ）の層との間に配置され、（ａ）の層が第１の表面層であり、（ｄ）の層が多層溶融流の第２の表面層であり、そして存在する場合は任意の層（ｅ）が（ａ）と（ｂ）との間に配置される多層溶融流を提供する工程と、（４）多層溶融流を冷却して、多層管状フィルムを提供する工程とを含んでなるか、またはそれらから本質的になる方法によって調製されてもよい。
【００８６】
この方法によって、様々な包装の形態で使用することができる一般に平面フィルムが提供される。
【００８７】
ＡＰＥＴ／ＰＳＡ／ＥＭＡ／ＬＤＰＥ；
ＡＰＥＴ／ＰＳＡ／ＥＭＡ／ＨＤＰＥ；
ＡＰＥＴ／ＰＳＡ／ＥＶＡ／ＬＤＰＥ；
ＡＰＥＴ／ＰＳＡ／ＥＶＡ／ＨＤＰＥ；
ＡＰＥＴ／ＰＳＡ／ＬＤＰＥ；
ＡＰＥＴ／ＰＳＡ／ＨＤＰＥ；
ＡＰＥＴ／ＥＭＡ／ＰＳＡ／ＥＭＡ／ＬＤＰＥ；
ＡＰＥＴ／ＥＭＡ／ＰＳＡ／ＥＭＡ／ＨＤＰＥ；
【００８８】
キャストフィルムは、最終的には蓋フィルムを含む様々な包装の形態へと印刷および加工される構造層にさらに積層されてもよい。
【００８９】
他の多層構造は、押出成形コーティング技術を使用して調製されてもよい。この方法は、（１）別々の押出成形機で、（ａ）２００℃より高い溶融温度を有する非晶質ポリエチレンテレフタレートを含んでなる第１の組成物、（ｂ）約８０〜約１２０℃の溶融温度を有するポリマー組成物を含んでなる第１の結合層組成物、（ｃ）感圧接着剤組成物、（ｄ）約８０〜約１２０℃の溶融温度を有するポリマー組成物を含んでなる第２の結合層組成物を溶解させる工程であって、（ａ）が感圧接着剤の分解温度より著しく高い融点を有する工程と、（２）（ａ）、（ｂ）、（ｃ）および（ｄ）の溶融流を、（ｂ）の層が（ａ）の層と（ｃ）の層との間に配置される多層流に組み合わせる工程と、（３）多層流をスロットダイに通して、多層溶融カーテンを提供する工程と、（４）（ｄ）の層が基材と接触するように、溶融カーテンを基材と接触させて、基材上に溶融多層膜コーティングを提供する工程と、（５）溶融多層膜コーティングを冷却して、コーティングを凝固させ、そしてコーティングされた多層構造を提供する工程とを含んでなる。
【００９０】
押出成形コーティングのための基材には、紙、箔、不織布、ＰＥＴ、金属化ＰＥＴ、配向ポリプロピレン、配向ポリアミド、ポリ塩化ビニル、ポリアクリロニトリルなどが含まれる。基材に対する結合層（ｄ）の接着性を改善するために、共押出成形コーティングの前に基材を処理することができる。そのような前処理には、コロナ処理、火炎処理、プラズマ処理またはプライマーコーティングが含まれ得る。
【００９１】
共押出成形コーティングによって調製される構造例には以下が含まれる。層は、基材からシーラント層として、左から右に記載されており、「／／」は、基材−共押出成形物界面を意味する。以下に記載される構造において、ポリエステル、ポリプロピレンまたはポリアミド基材は、共押出成形物による処理の前に二軸配向するなど、配向していてもよい。ポリエステルおよびポリオレフィンは、二軸配向が可能である。
【００９２】
ポリエステル（ＭＹＬＡＲ（登録商標））／／ＥＭＡ／ＰＳＡ／ＡＰＥＴ；
ポリエステル（ＭＹＬＡＲ（登録商標））／／ＥＭＡ／ＰＳＡ／ＥＭＡ／ＡＰＥＴ；
金属化ＰＥＴ／／イオノマー／ＰＳＡ／ＡＰＥＴ；
金属化ＰＥＴ／／エチレン酸コポリマー／ＰＳＡ／ＡＰＥＴ；
ＰＰ／／ＥＭＡ／ＰＳＡ／ＡＰＥＴ；
ＰＰ／／ＥＢＡ／ＰＳＡ／ＡＰＥＴ；
箔／／イオノマー／ＰＳＡ／ＡＰＥＴ；
紙／／ＥＭＡ／ＰＳＡ／ＡＰＥＴ；
厚紙／／ＥＭＡ／ＰＳＡ／ＡＰＥＴ；
紙／／グラフトコポリマー／ＰＳＡ／ＡＰＥＴ；および
ポリアミド／／ＥＭＡＭＥ−ＥＭＡブレンド／ＰＳＡ／ＡＰＥＴ。
【００９３】
再閉鎖可能な包装は、上記で開示された、それ自体に、または適切な支持体におそらくヒートシールされる多層構造のいずれかを含んでなる。ヒートシーリングによってそのようにして得られる包装は、取り扱いの間、完全に密封されたままである。包装が最初に開封される時に構造は手で容易に剥離され得、シーリングおよび分離層は、接着剤が（分離の）シーリング領域の表面上に現れるような様式で破壊される。包装は、単純に手による圧力によって、最初の接合部（ヒートシールされる）領域において構造を再位置付けすることによって再閉鎖され得る。連続的な開封および再閉鎖操作が可能である。
【００９４】
注目に値する包装には、包装の周辺部にロックアップ周辺部シールを提供するための折りたたみおよびヒートシーリングの組み合わせによって多層構造から調製されるポーチまたはバッグが含まれる。例えば、この包装は、フィルムのヒートシール可能な層の一部が、ヒートシール可能な層の他の部分に密封され、２つの部分の間のシール領域が、感圧層の凝集強度より高い引裂強度を有するため、フィルムのその部分がシール領域で最初に引き離される時、２つの部分の間のシールは密封されたままであり、そして感圧層は密着して分離し、それによって、シール領域に隣接する領域上で感圧接着剤層の一部が暴露され、シール領域上で感圧接着剤層の部分を押圧することによって包装を再閉鎖することが可能となる、製品を含有するポーチである。
【００９５】
もう１つの注目に値する包装は、ボトル、ジャーおよび熱形成トレイ、ボウル、タブなどを含む容器とともに蓋フィルムとして使用される多層構造を含んでなる。例えば、この包装は、開口部が提供されており、フィルムのヒートシール可能な層の一部が、開口部の端部にビーズとして密封し、そして開口部の端部とフィルムとの間のシールが、シーラント層と感圧接着剤層との間の接着性の凝集強度より高い引裂強度を有するため、フィルムがシール領域から最初に引き離されて、開口部が曝露される時、シール領域のシーラント層の一部が容器の端部に密封されたままであり、そしてシーラント層の残部からは分離し、そして感圧層は密着して分離し、それによって、シール領域に隣接する領域上で感圧接着剤層の一部が暴露され、シール領域上で感圧接着剤層の部分を押圧することによって包装を再閉鎖することが可能となる、製品を含有する容器を含んでなる。
【００９６】
注目すべき容器は、結晶ＰＥＴを含んでなる熱形成トレイである。
【実施例】
【００９７】
使用される材料
ＰＥＴＩ−１：ＡＰＰＥＥ（登録商標）９３Ｄ８９４の商標でＤｕＰｏｎｔから市販品として入手可能な、２２５＋／−３℃の融点、および０．８０＋／−０．０２の３０℃での固有粘度を有する、ポリエチレンテレフタレート／イソフタレートコポリマー。
【００９８】
ＰＳＡ−１：Ｂｏｓｔｉｋ  Ｆｉｎｄｌｅｙ  Ｉｎｃ．，Ｗａｕｗａｔｏｓａ，ＷＩから市販品として入手可能なＭ５５０の名称を有する押出成形可能な感圧接着剤。
【００９９】
ＥＭＡ−１：製品中の未反応のコモノマーの量を低下させるため、脱揮法で製造されたアクリル酸メチルを２０重量％含有する、９３℃の融点、５１℃のＶｉｃａｔ軟化点および５ｇ／１０分のＭＩを有する、エチレン／アクリル酸メチルジポリマー。
【０１００】
ＥＭＡ−２：製品中の未反応のコモノマーの量を低下させるため、脱揮法で製造されたアクリル酸メチルを２４重量％含有する、９１℃の融点、４８℃のＶｉｃａｔ軟化点および２ｇ／１０分のＭＩを有する、エチレン／アクリル酸メチルジポリマー。
【０１０１】
融点は、ＡＳＴＭ  Ｄ３４１８に従って、示差走査熱量測定を使用して決定される。Ｖｉｃａｔ軟化点は、ＡＳＴＭ  １５２５に従って決定された。溶融指数（ＭＩ）は、特記されない限り、ＡＳＴＭ  Ｄ１２３８に従って、１９０℃で、２．１６ｋｇの質量を使用して決定された。
【０１０２】
例えば、フィルムは、ポリエステル構造層を、結合層、内部ＰＳＡ層およびＡＰＥＴシーラント層を含んでなる３層コーティングと、結合層がポリエステル層と接触するように共押出成形コーティングすることによって調製することができる。
【０１０３】
ＰＥＴＩ−１を４時間１６０℃で乾燥させ、そして２４０℃、２５０℃、２６０℃、２６０℃および２６０℃に設定された５つの加熱ゾーンを有する押出機（２．５インチ、Ｌ／Ｄ＝３０）のホッパーに導入した。１２０℃、１４０℃、１６０℃、１６０℃および１６０℃に設定された加熱ゾーンを有する第２の押出機（３．５インチ、Ｌ／Ｄ＝３０）にＰＳＡ−１を供給した。ＥＭＡ−１は、２００℃、２２０℃、２４０℃、２６０℃および２８０℃に設定された５つの加熱ゾーンを有する第３の押出機（２．５インチ、Ｌ／Ｄ＝３０）に導入した。供給ブロックおよびフラットダイ温度は、２６０℃に設定した。基材Ｍｙｌａｒ（登録商標）は幅５５０ｍｍ、厚さ２３ミクロンであり、１００ｍ／分のライン速度で主巻出機から巻き出した。冷却ロールは１２℃に設定した。溶融カーテンは、固着を防ぐため、両側で５ｍｍ基材をオーバーコーティングしていた。そのようにして製造された、それぞれ２３／／５／５／１０ミクロンの層厚さを有する多層可撓性再閉鎖可能な構造Ｍｙｌａｒ（登録商標）／／ＥＭＡ−１／ＰＳＡ−１／ＰＥＴＩ−１を、両端で約１５ｍｍを切り取った後に巻き戻した。
【０１０４】
外部ポリエチレン構造層、内部ＰＳＡ層およびＡＰＥＴシーラント層を有するフィルムなどの他のフィルムは、インフレーションフィルム共押出成形によって調製されてもよい。
【０１０５】
ＰＥＴＩ−１を４時間１６０℃で乾燥させ、そして２４０℃、２７０℃、２６０℃および２７０℃に設定された４つの加熱ゾーンを有する第１の押出機（５０ｍｍ、Ｌ／Ｄ＝２４）のホッパーに導入した。ＰＳＡ−１は、１７０℃、１８０℃、１８０℃および１８０℃に設定された４つの加熱ゾーンを有する第２の押出機（５０ｍｍ、Ｌ／Ｄ＝２４）のホッパーに導入した。ＥＭＡ−２は、１６０℃、２００℃、２１０℃および２２０℃に設定された４つの加熱ゾーンを有する第３の押出機（５０ｍｍ、Ｌ／Ｄ＝２４）のホッパーに導入した。Ｂｏｒｅａｌｉｓによって製造されたＨＤＰＥ  ＦＬ５５８０は、１８０℃、２００℃、２１０℃および２２０℃に設定された４つの加熱ゾーンを有する第４および第５の押出機（両方とも５０ｍｍ、Ｌ／Ｄ＝２４）に導入した。溶融ＰＥＴＩ−１は、２６０℃に設定された環状ダイの上部の環に供給された。ＰＳＡ−１が供給された環状ダイの第２の環の温度は２４０℃に設定された。溶融ＥＭＡ−２は、２３０℃に設定された環状ダイの第３の環に供給された。溶融ＨＤＰＥは、２２０℃に設定された環状ダイの第４および第５の環に供給された。バブルの内部圧力は、２の破裂比が得られるように設定された。それぞれ５／１５／５／１０／１５ミクロン（全５０ミクロン）の層厚さを有する多層可撓性再閉鎖可能な構造ＰＥＴＩ−１／ＰＳＡ−１／ＥＭＡ−２／ＨＤＰＥを１４ｍ／分のライン速度で製造した。次いで、そのようにして製造されたフィルムは、逆印刷された厚さ１２ミクロンのＭｙｌａｒ（登録商標）フィルムに接着して積層させた。
【国際調査報告】
2014525856.tif 000002
2014525856.tif 000003
2014525856.tif 000004